(57)【要約】【課題】金属有害物質及び各種金属化合物を含む無定形の水酸化アルミニウムスラッジから金属有害物質及び各種金属化合物を除去する精製方法を提供する。【解決手段】金属有害物質及び金属化合物を含んだ無定形状の水酸化アルミニウムスラッジ1aを、アルカリ濃度を調整した苛性ソーダ溶液3aに溶解させてアルミン酸ナトリウム溶液7aを生成し、該アルミン酸ナトリウム溶液7aから該金属有害物質及び金属化合物を固液分離によって除去する。さらに、該アルミン酸ナトリウム溶液7aから該金属有害物質及び金属化合物が除去された溶液8aを中和して水酸化アルミニウムを溶出し、この中和溶液12aを固液分離することによって非結晶性の水酸化アルミニウムを精製する。【選択図】図1
2007031245.tif 000002
【特許請求の範囲】
【請求項１】
金属有害物質及び金属化合物を含んだ無定形状の水酸化アルミニウムスラッジを、アルカリ濃度を調整した苛性ソーダ溶液に溶解させてアルミン酸ナトリウム溶液を生成する第1ステップと、
該アルミン酸ナトリウム溶液から該金属有害物質及び金属化合物を固液分離によって除去する第2ステップと、
を備えたことを特徴とする水酸化アルミニウムスラッジの精製方法。
【請求項２】
請求項１において、
該アルミン酸ナトリウム溶液から該金属有害物質及び金属化合物が除去された溶液を中和して水酸化アルミニウムを溶出する第3ステップと、
該水酸化アルミニウムの溶液を固液分離することによって非結晶性の水酸化アルミニウムを精製する第4ステップと、
を備えたことを特徴する水酸化アルミニウムスラッジの精製方法。
【発明の詳細な説明】
【技術分野】
【０００１】
本発明は水酸化アルミニウムスラッジの精製方法に関し、特にアルミニウムもしくはアルミニウム合金工場から排出される無定形の水酸化アルミニウムスラッジの精製方法に関するものである。
【背景技術】
【０００２】
アルミニウムもしくはアルミニウム合金の加工工場から排出される、アルミニウムを含んだ廃液から発生する無定形の綿状水酸化アルミニウムは、各種金属化合物、有機高分子化合物（凝集剤）、ケイ酸塩等を不純物として含有している。これを濾過操作による脱水工程などを経て、含水率約75％で、粘着性のある無定形綿状の水酸化アルミニウムスラッジが得られる。
【０００３】
このような水酸化アルミニウムは、各種金属・珪酸塩・有機化合物等との凝集性があり不純物を多く含むため、有効な利用方法は殆どなく、多額の費用をかけて廃棄物処理をしている。強いて言えば排水用の凝集剤として「硫酸バンド」の原料として使用しているにすぎない。
【０００４】
水酸化アルミニウムスラッジは、含水率が約75％あるため水分を輸送している状態で輸送コストがかなり高くなる。また、扱い難い処理物である。これに対応するため、濾過による脱水等々による減量等種々検討されているが、無定形で綿状の水酸化アルミスラッジは、粘土状であり機械にかなりの力の負担を強いている。加圧式濾過が大半であるが、濾過にかなりの時間を要する。また、加圧を強くしすぎると硬化するなど、その操作に苦慮する。
【０００５】
これを解消するため、焼却による乾燥方法が提案されており、この方式では、一般的に800°Ｃ以上に焼却温度を維持して行なわなければ、性状が無定形のため含水率を10％以下にすることが出来なかった。
【０００６】
この場合は、このスラッジが溶融し砂状のクリンカー状態になり、扱い難くなるとともに、用途がかなり制限される。また、多量の熱量を使用するので経済的には適していない。
【０００７】
これを解消するため、無定形状の水酸化アルミニウムを微粉砕した後、これを高速の熱気流中に分散させることにより、該水酸化アルミニウム中の水分を瞬間的に蒸発させ、該水酸化アルミニウムの温度上昇を100°Ｃ以下に抑制し、以て無定形で苛性アルカリへの溶解性を保持したまま、その含水量を結晶性の水酸化アルミニウムと同一レベルまで減少させるようにした水酸化アルミニウムの処理方法がある（例えば、特許文献1参照。）。
【特許文献１】特許第2665183号公報
【発明の開示】
【発明が解決しようとする課題】
【０００８】
上記の特許文献1においては、水酸化アルミニウムを析出させることを目的とした方法であり、金属有害物質の除去は目的としていない。
【０００９】
なお、上述の如く、この水酸化アルミニウムスラッジを、硫酸と反応させ「硫酸バンド」を製造する方法がある。しかしアルミニウムの凝集性によって、アルミニウム合金等に含まれているクロム・鉄・銅、更にアルミサッシの表面処理に使用する有害物であるニッケル等を補集する。
【００１０】
これらの影響で「硫酸バンド」の製品は緑色又は褐色になるだけではなく、純度が低いために用途が工場の排水処理等に限定されているのが実情である。最近は各種金属化合物が、含まれているため「硫酸バンド」の製品取引は困難になりつつある。
【００１１】
また、このようにして製造して出来た「硫酸バンド」は、原料の水酸化アルミニウムスラッジの水分が多いため、工業規格（ＪＩＳ規格）の酸化アルミニウム濃度が薄く、製品価値が低くなり安価で引き取られている。
【００１２】
従って本発明は、金属有害物質及び各種金属化合物を含む無定形の水酸化アルミニウムスラッジから各種の金属有害物質及び金属化合物を除去する精製方法を提供することを目的とする。
【課題を解決するための手段】
【００１３】
上記の目的を達成するため、本発明に係る水酸化アルミニウムスラッジの精製方法は、金属有害物質及び金属化合物を含んだ無定形状の水酸化アルミニウムスラッジを、アルカリ濃度を調整した苛性ソーダ溶液に溶解させてアルミン酸ナトリウム溶液を生成する第1ステップと、該アルミン酸ナトリウム溶液から該金属有害物質及び金属化合物を固液分離によって除去する第2ステップと、を備えたことを特徴としている。
また、本発明では、上記のステップに加えて、該アルミン酸ナトリウム溶液から該金属有害物質及び金属化合物が除去された溶液を中和して水酸化アルミニウムを溶出する第3ステップと、該水酸化アルミニウムの溶液を固液分離することによって非結晶性の水酸化アルミニウムを精製する第4ステップと、を備えることができる。
以下、これらの本発明について説明する。
非結晶性すなわち無定形である水酸化アルミニウムスラッジの中のアルミニウムは、苛性ソーダとの反応性が非常に早い。水酸化アルミニウムは苛性ソーダと反応して「アルミン酸ナトリウム（ソーダ）」として溶解する。
【００１４】
しかしながら、各種の金属有害物質及び金属化合物は、苛性ソーダのアルカリ濃度によって溶解度が異なっている。水酸化アルミニウムは苛性ソーダとの反応速度が速いため、排水処理後のスカム又はこれの脱水後のスラッジ状態のいずれでも行うことが可能である。また、工学的に反応温度を上昇して行うことは十分考えられることである。
【００１５】
そこで、本発明では、苛性ソーダの濃度を一定に維持し、そこへ無定形水酸化アルミニウムを添加する。例えば、アルカリ濃度をpH値で測定し一定になるように水酸化アルミニウムスラッジを供給する。
【００１６】
除外する有害物質及び金属化合物に於いて指定する各種の金属有害物質及び金属化合物は、このpH値を一定にするように比例式自動制御を行えばよい。
【００１７】
このように、無定形状水酸化アルミニウムのスラッジを苛性ソーダ溶液に溶解させると、アルミニウムは苛性ソーダと反応しアルミン酸ナトリウムの化合物を生成し溶液状態になる。
【００１８】
無定形状水酸化アルミニウムのスラッジに含まれている各種の金属有害物質及び金属化合物は、苛性ソーダ濃度によるが、不溶解状態で分離しているので、不溶解物を濾過分離をして除去する。
【００１９】
このような方法で得られたアルミン酸ソーダは、アルカリ溶液でアルミニウムが溶解している。この溶液を硫酸等の酸性の液でpHを中性にし、且つ固液分離することにより、非結晶性の水酸化アルミニウムが溶出して来る。
このような金属有害物質及び金属化合物の除去は、市販している工業製品の水酸化アルミニウムの性状迄にすることが出来た。無定形水酸化アルミニウムのスラッジを精製して出来た水酸化アルミニウムは、pHを中性によって「溶出」して精製した化合物であり無定形状態である。
市販している工業品の水酸化アルミニウムは「晶析法」で得たものであり。結晶性の構造を持った水酸化アルミニウムと区別される。すなわち、一般的に使用しているアルカリ溶液を過飽和として、種子を添加し飽和溶液まで析出する方法で得られる結晶性の水酸化アルミニウムと違い、無定形状の水酸化アルミニウムは反応性及び溶解性で非常に優れ、広く用途が非期待されている。
【００２０】
中和用の硫酸としては、アルミニウムのアルマイト加工工場の陽極酸化皮膜形成浴槽から排出される「廃硫酸液」を使用することが可能である。
【００２１】
該廃硫酸液の組成は、一般的に[遊離硫酸分約17％、硫酸アルミニウム分11％]である。
【００２２】
中和用の硫酸溶液として使用できるだけではなく、硫酸アルミニウムのアルミニウムを、非結晶性の水酸化アルミニウムの製品として回収することが出来る。該廃硫酸は再利用方法がなく、産業廃棄物として引き取られている。
【発明の効果】
【００２３】
水酸化アルミニウムスラッジに含まれている各種金属有害物質及び各種金属類を除去したことにより非結晶性の水酸化アルミニウムは、析出法によって得られた結晶性水酸化アルミニウムと比較し白色度が優れている。析出法によって得られた結晶性水酸化アルミニウムは、アルミニウムと同じ3価の陽イオンの鉄が除外されず、黄色かかった薄い褐色をしている。
【００２４】
該非結晶性の水酸化アルミニウムは、各種金属類として鉄も除外しているので、更に白色度を増すことが出来た。これは用途として「セラミックス」「ゼオライト」の高級製品に十分対応出来る非結晶性の水酸化アルミニウム化合物である。
【発明を実施するための最良の形態】
【００２５】
以下、本発明に係る水酸化アルミニウムスラッジの精製方法の実施例を、図に示した精製設備を参照して説明する。
【００２６】
ステップS1：アルミニウムスラッジホッパー１へ無定形状の水酸化アルミニウムスラッジ1aを、250Kg（含水率73％）を仕込む。
【００２７】
ステップS2：スラッジコンベアー2でスラッジ溶解槽3に、無定形状の水酸化アルミニウムスラッジ1aを76.9Kg分加える。
【００２８】
ステップS3：スラッジ溶解槽3は、攪拌機付き間接加熱ステンレス容器を使用した。苛性ソーダ溶液3aとして水道水218Kgに工業用苛性ソーダフレーク24.4Kgを投入して溶解させたものを用意し、これをスラッジ溶解槽3において水酸化アルミニウムスラッジと混合した。
【００２９】
さらに苛性ソーダ溶液3aと無定形状の水酸化アルミニウムスラッジ1aのアルミニウム成分を、スラッジ溶解槽3で完全に溶解させるため80℃で1時間攪拌し反応させた。攪拌速度は、100rpmと一定で行う。
【００３０】
ステップS4：ポンプ4により、スラッジ溶解槽3の溶液（アルミン酸ナトリウム）を第1濾過槽6へ導入して蓄える。
【００３１】
ステップS5：ポンプ７により、第1濾過槽6に蓄えた濾過液（アルミン酸ナトリウム）7aを第1濾過機8に送る。
【００３２】
このときの、濾過液7aの液状は、下記の表1の原液仕様に示すとおりである。
【００３３】
【表１】
2007031245.tif 000003
第1濾過機8では、濾過液7a中で不溶解の各種金属有害物質及び各種金属類を固液分離法により除去する。この第1濾過機8は、濾過板21とバー22とシリンダ23と脚24とで構成されており、シリンダ23の油圧を解除することにより濾過板21がフリーになるので、手動でケーキをホッパー25に落とす。このケーキ26が金属有害物質を含んでいるので、第1濾過機8からの濾液8a（pH13.7）であるアルミン酸ナトリウム濾液には金属有害物質が除去されていることになる。
【００３４】
なお、ホッパー25から得られるケーキ26の組成は下記の表２に示すとおりである。
【００３５】
【表２】
2007031245.tif 000004
【００３６】
なお、第1濾過機8は、スラッジ溶解槽（清澄液）を得ることを目的に圧入、圧搾圧力をともに低くする方法を採った。圧入初期及び圧搾時は、濾液が濁るため、返送する等して不溶解の各種有害物質及び各種金属類が入らないように回収する方法を採用した。
【００３７】
また、清澄濾液の濾過速度は137l/m2hであった。ケーキ26の厚さは3〜5mmと薄かった。これは反応温度を80℃としてアルミニウム化合物を、出来るだけ溶解させ、ほとんどのケーキ26は不溶解の各種有害物質及び各種金属類としたからである。
【００３８】
ステップS6：第1濾過機8で得た濾液8aを濾液槽9に送って蓄える。
ステップS7：濾液槽9中の濾液をポンプ10により第2濾過槽11に送り、精製した水酸化アルミニウムを得るための中和処理を行う。ここでは、5%の硫酸11aを濾液8a(pH13.7)に投入して中和し、水酸化アルミニウム（pH8）を溶出させた。この第2濾過槽11は攪拌機付きステンレス製ドラム缶を使用した。
【００３９】
ステップS8：第2濾過槽11で得られた水酸化アルミニウム溶液（中和溶液）12aは濾過液として第2濾過機13に送られる。第2濾過機13では、360mm□の濾過板21×4室を使用した。
【００４０】
濾過液12aは高純度の水酸化アルミニウムを得ることが目的であるため、ケーキ洗浄試験を行った。
【００４１】
ケーキ洗浄水は工業用水（電気伝導度9ms/m）を40℃に加温して使用した。ケーキ洗浄水は、対原液量の2倍を使用して洗浄水の洗浄効果を確認した。
【００４２】
この結果、濾液13aは、実質的に工業用水相当の水になる。また、ホッパー27から得られる非結晶性の製品28は、上記の表2に「精製水酸化アルミニウム」として示されている。これから分かるように、Ns, Cr, Cd, Pb等の各種金属有害物質及び各種金属化合物が大きく除去されており、このような低い含有率は市販の製品と遜色がないことが分かる。
【００４３】
ステップS9：放流槽14を経由して工場外に濾液13aを排出する。なお、下記の表3は各濾過機の運転状態を示したものである。
【表３】
2007031245.tif 000005
【図面の簡単な説明】
【００４４】
【図１】本発明に係る水酸化アルミニウムスラッジの精製方法を実施するプロセスを示した系統図である。
【符号の説明】
【００４５】
1  スラッジホッパー
1a  水酸化アルミニウムスラッジ
2  スラッジコンベアー
3  スラッジ溶解槽
3a  苛性ソーダ溶液
3b  レベル計
4  ポンプ
5  流量計
6  第1濾過槽
7  ポンプ
7a  濾過液
8  第1濾過機
8a  濾液
9  濾液槽
10  ポンプ
11  第2濾過槽
11a  硫酸   
12  ポンプ
12a  濾過液
13  第2濾過機
13a  濾液
14  放流槽
21  濾過板
22  バー
23  シリンダ
24  脚
25  ケーキホッパー
26  ケーキ
27  製品ホッパー
28  製品（精製水酸化アルミニウム）
【図１】
2007031245.tif 000006
【手続補正書】
【提出日】平成18年6月2日(2006.6.2)
【手続補正１】
【補正対象書類名】特許請求の範囲
【補正対象項目名】全文
【補正方法】変更
【補正の内容】
【特許請求の範囲】
【請求項１】
金属有害物質であるニッケル、クロム、鉛、及びカドミウム並びに金属化合物である鉄、銅、マンガン、及び亜鉛を含んだ無定形状の水酸化アルミニウムスラッジを、該スラッジに合わせたアルカリ濃度の苛性ソーダ溶液に溶解させてアルミン酸ナトリウム溶液を生成する第1ステップと、
該アルミン酸ナトリウム溶液から該金属有害物質及び金属化合物を固液分離によって除去する第2ステップと、
を備えたことを特徴とする水酸化アルミニウムスラッジの精製方法。
【請求項２】
請求項１において、
該アルミン酸ナトリウム溶液から該金属有害物質及び該金属化合物が除去された溶液を中和して水酸化アルミニウムを溶出する第3ステップと、
該水酸化アルミニウムの溶液を固液分離することによって非結晶性の水酸化アルミニウムを精製する第4ステップと、
を備えたことを特徴する水酸化アルミニウムスラッジの精製方法。
【手続補正２】
【補正対象書類名】明細書
【補正対象項目名】００１３
【補正方法】変更
【補正の内容】
【００１３】
上記の目的を達成するため、本発明に係る水酸化アルミニウムスラッジの精製方法は、金属有害物質であるニッケル、クロム、鉛、及びカドミウム並びに金属化合物である鉄、銅、マンガン、及び亜鉛を含んだ無定形状の水酸化アルミニウムスラッジを、該スラッジに合わせたアルカリ濃度の苛性ソーダ溶液に溶解させてアルミン酸ナトリウム溶液を生成する第1ステップと、該アルミン酸ナトリウム溶液から該金属有害物質及び金属化合物を固液分離によって除去する第2ステップと、を備えたことを特徴としている。
また、本発明では、上記のステップに加えて、該アルミン酸ナトリウム溶液から該金属有害物質及び該金属化合物が除去された溶液を中和して水酸化アルミニウムを溶出する第3ステップと、該水酸化アルミニウムの溶液を固液分離することによって非結晶性の水酸化アルミニウムを精製する第4ステップと、を備えることができる。
以下、これらの本発明について説明する。
非結晶性すなわち無定形である水酸化アルミニウムスラッジの中のアルミニウムは、苛性ソーダとの反応性が非常に早い。水酸化アルミニウムは苛性ソーダと反応して「アルミン酸ナトリウム（ソーダ）」として溶解する。
【手続補正３】
【補正対象書類名】明細書
【補正対象項目名】００１４
【補正方法】変更
【補正の内容】
【００１４】
しかしながら、金属有害物質であるニッケル、クロム、鉛、及びカドミウム及び金属化合物である鉄、銅、マンガン、及び亜鉛は、苛性ソーダのアルカリ濃度によって溶解度が異なっている。水酸化アルミニウムは苛性ソーダとの反応速度が速いため、排水処理後のスカム又はこれの脱水後のスラッジ状態のいずれでも行うことが可能である。また、工学的に反応温度を上昇して行うことは十分考えられることである。
【手続補正４】
【補正対象書類名】明細書
【補正対象項目名】００１５
【補正方法】変更
【補正の内容】
【００１５】
そこで、本発明では、苛性ソーダの濃度を該スラッジに合わせて一定に維持し、そこへ無定形水酸化アルミニウムを添加する。例えば、アルカリ濃度をpH値で測定し一定になるように水酸化アルミニウムスラッジを供給する。
【手続補正５】
【補正対象書類名】明細書
【補正対象項目名】００１８
【補正方法】変更
【補正の内容】
【００１８】
無定形状水酸化アルミニウムのスラッジに含まれている上記各種の金属有害物質及び金属化合物は、苛性ソーダ濃度によるが、不溶解状態で分離しているので、不溶解物を濾過分離をして除去する。
【手続補正６】
【補正対象書類名】明細書
【補正対象項目名】００４２
【補正方法】変更
【補正の内容】
【００４２】
この結果、濾液13aは、実質的に工業用水相当の水になる。また、ホッパー27から得られる非結晶性の製品28は、上記の表2に「精製水酸化アルミニウム」として示されている。これから分かるように、Ni, Cr, Cd, Pb等の各種金属有害物質及び各種金属化合物が大きく除去されており、このような低い含有率は市販の製品と遜色がないことが分かる。
【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
金属有害物質であるニッケル、クロム、鉛、カドミウム及びその化合物並びに鉄、銅、マンガン、亜鉛及びその化合物を除去対象不純物として含んだ無定形状の水酸化アルミニウムスラッジを、pH値が一定になるように該スラッジに合わせたアルカリ濃度の苛性ソーダ溶液に溶解させてアルミン酸ナトリウム溶液を生成する第1ステップと、
該アルミン酸ナトリウム溶液から該除去対象不純物を固液分離によって除去する第2ステップと、
を備えたことを特徴とする水酸化アルミニウムスラッジの精製方法。
【請求項２】
請求項１において、
該アルミン酸ナトリウム溶液から該除去対象不純物が除去された溶液を中和して水酸化アルミニウムを溶出する第3ステップと、
該水酸化アルミニウムの溶液を固液分離することによって非結晶性の水酸化アルミニウムを精製する第4ステップと、
を備えたことを特徴する水酸化アルミニウムスラッジの精製方法。
【手続補正２】
【補正対象書類名】明細書
【補正対象項目名】００１２
【補正方法】変更
【補正の内容】
【００１２】
従って本発明は、金属有害物質及び各種金属化合物を除去対象不純物として含む無定形の水酸化アルミニウムスラッジから該除去対象不純物を除去する精製方法を提供することを目的とする。
【手続補正３】
【補正対象書類名】明細書
【補正対象項目名】００１３
【補正方法】変更
【補正の内容】
【００１３】
上記の目的を達成するため、本発明に係る水酸化アルミニウムスラッジの精製方法は、金属有害物質であるニッケル、クロム、鉛、カドミウム及びその化合物並びに鉄、銅、マンガン、亜鉛及びその化合物を除去対象不純物として含んだ無定形状の水酸化アルミニウムスラッジを、pH値が一定になるように該スラッジに合わせたアルカリ濃度の苛性ソーダ溶液に溶解させてアルミン酸ナトリウム溶液を生成する第1ステップと、該アルミン酸ナトリウム溶液から該除去対象不純物を固液分離によって除去する第2ステップと、を備えたことを特徴としている。
また、本発明では、上記のステップに加えて、該アルミン酸ナトリウム溶液から該除去対象不純物が除去された溶液を中和して水酸化アルミニウムを溶出する第3ステップと、該水酸化アルミニウムの溶液を固液分離することによって非結晶性の水酸化アルミニウムを精製する第4ステップと、を備えることができる。
以下、これらの本発明について説明する。
非結晶性すなわち無定形である水酸化アルミニウムスラッジの中のアルミニウムは、苛性ソーダとの反応性が非常に早い。水酸化アルミニウムは苛性ソーダと反応して「アルミン酸ナトリウム（ソーダ）」として溶解する。
【手続補正４】
【補正対象書類名】明細書
【補正対象項目名】００１４
【補正方法】変更
【補正の内容】
【００１４】
しかしながら、上記の除去対象不純物は、苛性ソーダのアルカリ濃度によって溶解度が異なっている。水酸化アルミニウムは苛性ソーダとの反応速度が速いため、排水処理後のスカム又はこれの脱水後のスラッジ状態のいずれでも行うことが可能である。また、工学的に反応温度を上昇して行うことは十分考えられることである。
【手続補正５】
【補正対象書類名】明細書
【補正対象項目名】００１６
【補正方法】変更
【補正の内容】
【００１６】
除外する不純物に於いて指定する各種の金属有害物質及び金属物質とその化合物は、このpH値を一定にするように比例式自動制御を行えばよい。
【手続補正６】
【補正対象書類名】明細書
【補正対象項目名】００１８
【補正方法】変更
【補正の内容】
【００１８】
無定形状水酸化アルミニウムのスラッジに含まれている上記の除去対象不純物は、苛性ソーダ濃度によるが、不溶解状態で分離しているので、不溶解物を濾過分離をして除去する。
【手続補正７】
【補正対象書類名】明細書
【補正対象項目名】００２３
【補正方法】変更
【補正の内容】
【００２３】
水酸化アルミニウムスラッジに含まれている該除去対象不純物を除去したことにより非結晶性の水酸化アルミニウムは、析出法によって得られた結晶性水酸化アルミニウムと比較し白色度が優れている。析出法によって得られた結晶性水酸化アルミニウムは、アルミニウムと同じ3価の陽イオンの鉄が除外されず、黄色かかった薄い褐色をしている。
【手続補正８】
【補正対象書類名】明細書
【補正対象項目名】００３３
【補正方法】変更
【補正の内容】
【００３３】
【表１】
2007031245.tif 000007
第1濾過機8では、濾過液7a中で不溶解の各種金属有害物質及び各種金属類を固液分離法により除去する。この第1濾過機8は、濾過板21とバー22とシリンダ23と脚24とで構成されており、シリンダ23の油圧を解除することにより濾過板21がフリーになるので、手動でケーキをホッパー25に落とす。このケーキ26が上記除去対象不純物を含んでいるので、第1濾過機8からの濾液8a（pH13.7）であるアルミン酸ナトリウム濾液には上記除去対象不純物が除去されていることになる。